(57)【要約】下式（１）で表される基が付加されたポリマーを含む。2020017626.tif 000045  （式（１）中、  Ｒｘ、Ｓｙ及びＳｚは、それぞれ独立して水素原子又は一価の有機基であり、  Ｒｙ及びＲｚは、それぞれ独立して単結合又は二価の有機基であり、  環Ａｒｙ及び環Ａｒｚは、それぞれ独立して炭素数４〜２０の環状アルキル基又は炭素数６〜３０のアリール基であり、かつ、互いに結合して環Ａｒｙ及び環Ａｒｚの間に新たな環を形成してもよく、  ｎｙは、０以上かつ環Ａｒｙに置換できる最大数までの整数であり、  ｎｚは、０以上かつ環Ａｒｚに置換できる最大数までの整数であり、  ※はポリマーとの結合箇所である。）
2020017626.tif 000002
【特許請求の範囲】
【請求項１】
下式（１）で表される基が付加されたポリマーを含む、
レジスト下層膜形成組成物。
2020017626.tif 000039
（式（１）中、
Ｒｘ、Ｓｙ及びＳｚは、それぞれ独立して水素原子又は一価の有機基であり、
Ｒｙ及びＲｚは、それぞれ独立して単結合又は二価の有機基であり、
環Ａｒｙ及び環Ａｒｚは、それぞれ独立して炭素数４〜２０の環状アルキル基又は炭素数６〜３０のアリール基であり、かつ、互いに結合して環Ａｒｙ及び環Ａｒｚの間に新たな環を形成してもよく、
ｎｙは、０以上かつ環Ａｒｙに置換できる最大数までの整数であり、
ｎｚは、０以上かつ環Ａｒｚに置換できる最大数までの整数であり、
※はポリマーとの結合箇所である。）
【請求項２】
前記環Ａｒｙ及び前記環Ａｒｚの少なくとも一方は、炭素数６〜３０のアリール基を含む、
請求項１に記載のレジスト下層膜形成組成物。
【請求項３】
前記式（１）で表される基は、
下式（１−１）〜下式（１−１５）の中から選ばれる少なくとも一つである、
請求項１又は２に記載のレジスト下層膜形成組成物。
2020017626.tif 000040
（式（１−１）〜式（１−１５）中、※はポリマーとの結合箇所である。）
【請求項４】
前記ポリマーは、
下式（１ａ）で表される単位と、下式（１ｂ）で表される単位と、の少なくとも一つを含む、
請求項１〜３の何れか一項に記載のレジスト下層膜形成組成物。
2020017626.tif 000041
（式（１ａ）及び式（１ｂ）中、
ＡＵは、それぞれ独立して式（１）で表される基であり、
Ｒ１は、それぞれ独立してハロゲン基、ニトロ基、アミノ基、ヒドロキシ基、グリシジルエーテル基、芳香族炭化水素基、炭素数１〜１０のアルキル基及び炭素数２〜１０のアルケニル基であり、かつ、エーテル、ケトン及びエステルの少なくとも一つを含んでもよく、
Ｒ２は、それぞれ独立して水素原子、芳香族炭化水素基又は複素環基であり、
Ｒ３は、それぞれ独立して水素原子、芳香族炭化水素基、複素環基、炭素数１〜１０のアルキル基又は炭素数２〜１０のアルケニル基であり、
Ｒ２及びＲ３の芳香族炭化水素基及び複素環基は、それぞれ独立してハロゲン基、ニトロ基、アミノ基、ホルミル基、カルボキシル基、カルボン酸アルキルエステル基、ヒドロキシ基、炭素数１〜１０のアルキル基、炭素数１〜１０のアルコキシ基及び炭素数６〜４０のアリール基の少なくとも一つの置換基を含んでもよく、
Ｒ２及びＲ３は、互いに結合して環を形成してもよく、
環Ａｒ１は、それぞれ独立してベンゼン環、ナフタレン環又はアントラセン環であり、
環Ａｒ２は複素環であり、
ｎは、それぞれ独立して１以上の整数であり、
ｎ１は、それぞれ独立して０以上の整数であり、
ｎ＋ｎ１は、それぞれ独立して環Ａｒ１に置換できる最大数までの整数である。）
【請求項５】
前記ポリマーは、ノボラック樹脂である、
請求項１〜４の何れか一項に記載のレジスト下層膜形成組成物。
【請求項６】
前記ポリマーは、
下式（１ａ−１）及び／又は下式（１ａ−２）で表される単位を含む、
請求項１〜５の何れか一項に記載のレジスト下層膜形成組成物。
2020017626.tif 000042
（式（１ａ−１）及び式（１ａ−２）中、
ＡＵは、それぞれ独立して式（１）で表される基であり、
Ｒ１は、それぞれ独立してハロゲン基、ニトロ基、アミノ基、芳香族炭化水素基、炭素数１〜１０のアルキル基又は炭素数２〜６のアルケニル基であり、
Ｒ２は、それぞれ独立して芳香族炭化水素基又は複素環基であり、
Ｒ３は、それぞれ独立して水素原子、フェニル基又はナフチル基であり、
Ｒ２とＲ３がそれぞれフェニル基であるとき互いに結合してフルオレン環を形成してもよく、
Ｒ４は、それぞれ独立して水素原子、アセタール基、アシル基、グリシジル基、炭素数１〜１０のアルキル基又は炭素数２〜６のアルケニル基であり、
環Ａｒ１は、ベンゼン環であり、
Ｘは、それぞれ独立してベンゼン環であり、かつ、該ベンゼン環と結合する２つの−Ｃ（ＣＨ３）２−基はメタ位又はパラ位の関係にあり、
ｎ１は、それぞれ独立して０又は１であり、
ｎａ＋ｎｂの合計は、それぞれ独立して１以上の整数であり、
ｎａ＋ｎ１の合計及びｎｂ＋ｎ１の合計は、環Ａｒ１に置換できる最大数までの整数である。）
【請求項７】
前記ポリマーは、
下式（１ａ−３）で表されるポリマーを含む、
請求項１〜６の何れか一項に記載のレジスト下層膜形成組成物。
2020017626.tif 000043
（式（１ａ−３）中、
ＡＵは、それぞれ独立して式（１）で表される基であり、
Ｒ１は、それぞれ独立してハロゲン基、ニトロ基、アミノ基、ヒドロキシ基、炭素数６〜４０の芳香族炭化水素基、炭素数１〜１０のアルキル基及び炭素数２〜１０のアルケニル基であり、かつ、エーテル、ケトン及びエステルの少なくとも一つを含んでもよく、
Ｒ２は、複素環基又は炭素数６〜４０の芳香族炭化水素基であり、
該複素環基又は該芳香族炭化水素基は、ハロゲン基、ニトロ基、アミノ基、ホルミル基、カルボキシル基、ヒドロキシ基、炭素数１〜１０のアルキル基、炭素数１〜１０のアルコキシ基及び炭素数６〜４０のアリール基の少なくとも一つの置換基を含んでもよく、
Ｒ３は、水素原子、複素環基、炭素数６〜４０の芳香族炭化水素基、炭素数１〜１０のアルキル基又は炭素数２〜１０のアルケニル基であり、該複素環基、該芳香族炭化水素基、該アルキル基又は該アルケニル基は、ハロゲン基、ニトロ基、アミノ基、及びヒドロキシ基の少なくとも一つの置換基を含んでもよく、
Ｒ２及びＲ３は、互いに結合して環を形成してもよく、
Ｒ５は、水素原子、炭素数１〜１０のアルキル基、炭素数２〜１０のアルケニル基及び炭素数６〜４０のアリール基の少なくとも一つであり、かつ、エーテル、ケトン及びエステルの少なくとも一つを含んでもよく、
環Ａｒ１は、それぞれ独立してベンゼン環又はナフタレン環であり、
ｎ１は、それぞれ独立して０〜３の整数であり、
ｎａ＋ｎｂの合計は、それぞれ独立して１以上の整数であり、
ｎａ＋ｎ１の合計及びｎｂ＋ｎ１の合計は、環Ａｒ１に置換できる最大数までの整数である。）
【請求項８】
前記ポリマーは、
下式（１ｂ−１）で表されるポリマーを含む、
請求項１〜７の何れか一項に記載のレジスト下層膜形成組成物。
2020017626.tif 000044
（式（１ｂ−１）中、
ＡＵは、それぞれ独立して式（１）で表される基であり、
Ｒ１は、それぞれ独立してハロゲン基、ニトロ基、アミノ基、ヒドロキシ基、炭素数６〜４０の芳香族炭化水素基、炭素数１〜１０のアルキル基及び炭素数２〜１０のアルケニル基であり、かつ、エーテル、ケトン及びエステルの少なくとも一つを含んでもよく、
Ｒ２は、水素原子、複素環基又は炭素数６〜４０の芳香族炭化水素基であり、
該複素環基又は該芳香族炭化水素基は、ハロゲン基、ニトロ基、アミノ基、ホルミル基、カルボキシル基、カルボン酸アルキルエステル基、フェニル基、ヒドロキシ基、炭素数１〜１０のアルコキシ基及び炭素数６〜４０のアリール基の少なくとも一つの置換基を含んでもよく、
Ｒ３は、水素原子、複素環基、炭素数６〜４０の芳香族炭化水素基又は炭素数１〜１０のアルキル基であり、
Ｒ２及びＲ３は、互いに結合して環を形成してもよく、
環Ａｒ１は、ベンゼン環、ナフタレン環又はアントラセン環であり、
Ｒ５は、水素原子、炭素数１〜１０のアルキル基、炭素数２〜１０のアルケニル基及び炭素数６〜４０のアリール基の少なくとも一つであり、かつ、エーテル、ケトン及びエステルの少なくとも一つを含んでもよく、
ｎａ＋ｎｂの合計は、それぞれ独立して１以上の整数であり、
ｎ１及びｎ３は、それぞれ独立して０以上の整数であり、
ｎａ＋ｎ１の合計及びｎｂ＋ｎ１の合計のそれぞれは、環Ａｒ１に置換できる最大数までの整数であり、
ｎ３は、それが結合する複素環に置換できる最大数までの整数である。）
【請求項９】
前記式（１）で表される基を含む化合物と、アルデヒド類及び／又はケトン類と、ビスフェノール類、アミン類及び複素環類の少なくとも一つと、を原料に用いる、
レジスト下層膜形成組成物の製造方法。
【請求項１０】
請求項１〜８の何れか１項に記載のレジスト下層膜形成組成物を含む塗布膜の焼成物である、レジスト下層膜。
【請求項１１】
請求項１〜８の何れか一項に記載のレジスト下層膜形成組成物を基板上に塗布して塗布膜を形成する工程と、
前記塗布膜を焼成する工程と、
を含む、レジスト下層膜の製造方法。
【請求項１２】
請求項１〜８の何れか一項に記載のレジスト下層膜形成組成物を用いて基板上にレジスト下層膜を形成する工程と、
前記レジスト下層膜上に所定のハードマスクを形成する工程と、
前記ハードマスク上にフォトレジスト膜を形成する工程と、
前記フォトレジスト膜に対する露光及び現像によりレジストパターンを形成する工程と、
前記レジストパターンにより前記ハードマスクをエッチングしてマスクパターンをする工程と、
前記マスクパターンにより前記レジスト下層膜をエッチングしてレジスト下層パターンを形成する工程と、
前記レジスト下層パターンにより基板を加工する工程と、
を含む、パターニングされた基板の製造方法。
【請求項１３】
請求項１〜８の何れか一項に記載のレジスト下層膜形成組成物を基板上に塗布する工程と、
所定のパターンによりレジスト下層膜をエッチングする工程と、
パターン化されたレジスト下層膜に基づいて基板を加工する工程と、を含む、
半導体装置の製造方法。
【発明の詳細な説明】
【技術分野】
【０００１】
本発明は、レジスト下層膜形成組成物等に関する。
【背景技術】
【０００２】
多層レジストプロセスでは、無機層と有機層とを交互に備える積層体（例えば、半導体基板、レジスト下層膜、ハードマスク及びフォトレジスト膜の積層体）に対して、該無機層と該有機層とでエッチング選択性が異なるエッチングガスを交互に用いてエッチングを行い、これにより基板をパターニングする。特許文献１には、多層レジストプロセスに用いられるレジスト下層膜形成組成物であって、少なくとも、ノボラック樹脂を含むものであり、該ノボラック樹脂が、所定の基で置換された繰り返し単位を有するものが記載されている。
【先行技術文献】
【特許文献】
【０００３】
【特許文献１】特開２００５−１１４９２１号公報
【発明の概要】
【発明が解決しようとする課題】
【０００４】
多層レジストプロセスを好適に実施する上で、レジスト下層膜には、フォトレジスト溶液（フォトレジスト膜を形成するための溶液）に不溶であること及びエッチング選択性が高いこと、レジスト下層膜形成組成物には、該組成物中の溶剤に対してポリマーが良好な溶解性を有すること、等の性能が求められる。【０００５】
そこで本発明は、フォトレジスト溶液に不溶である上にエッチング選択性が高いレジスト下層膜を形成でき、かつ、レジスト下層膜形成組成物中の溶剤に対して良好な溶解性を有するポリマーを含む、該レジスト下層膜形成組成物及びその製造方法を提供することを目的とする。また本発明は、該レジスト下層膜形成組成物を用いて実現される、レジスト下層膜及びその製造方法、パターニングされた基板の製造方法並びに半導体装置の製造方法を提供することを目的とする。
【課題を解決するための手段】
【０００６】
上記課題を解決する本発明の第１の態様は、下式（１）で表される基が付加されたポリマーを含む、レジスト下層膜形成組成物である。【０００７】
【化１】
2020017626.tif 000003
（式（１）中、Ｒｘ、Ｓｙ及びＳｚは、それぞれ独立して水素原子又は一価の有機基であり、Ｒｙ及びＲｚは、それぞれ独立して単結合又は二価の有機基であり、環Ａｒｙ及び環Ａｒｚは、それぞれ独立して炭素数４〜２０の環状アルキル基又は炭素数６〜３０のアリール基であり、かつ、互いに結合して環Ａｒｙ及び環Ａｒｚの間に新たな環を形成してもよく、ｎｙは、０以上かつ環Ａｒｙに置換できる最大数までの整数であり、ｎｚは、０以上かつ環Ａｒｚに置換できる最大数までの整数であり、※はポリマーとの結合箇所である。）【０００８】
本発明の第２の態様は、前記環Ａｒｙ及び前記環Ａｒｚの少なくとも一方は、炭素数６〜３０のアリール基を含む、第１の態様に記載のレジスト下層膜形成組成物である。【０００９】
本発明の第３の態様は、前記式（１）で表される基は、下式（１−１）〜下式（１−１５）の中から選ばれる少なくとも一つである、第１の態様又は第２の態様に記載のレジスト下層膜形成組成物である。【００１０】
【化２】
2020017626.tif 000004
（式（１−１）〜式（１−１５）中、※はポリマーとの結合箇所である。）【００１１】
本発明の第４の態様は、前記ポリマーは、下式（１ａ）で表される単位と、下式（１ｂ）で表される単位と、の少なくとも一つを含む、第１の態様〜第３の態様の何れか一つに記載のレジスト下層膜形成組成物である。【００１２】
【化３】
2020017626.tif 000005
（式（１ａ）及び式（１ｂ）中、ＡＵは、それぞれ独立して式（１）で表される基であり、Ｒ１は、それぞれ独立してハロゲン基、ニトロ基、アミノ基、ヒドロキシ基、グリシジルエーテル基、芳香族炭化水素基、炭素数１〜１０のアルキル基及び炭素数２〜１０のアルケニル基であり、かつ、エーテル、ケトン及びエステルの少なくとも一つを含んでもよく、Ｒ２は、それぞれ独立して水素原子、芳香族炭化水素基又は複素環基であり、Ｒ３は、それぞれ独立して水素原子、芳香族炭化水素基、複素環基、炭素数１〜１０のアルキル基又は炭素数２〜１０のアルケニル基であり、Ｒ２及びＲ３の芳香族炭化水素基及び複素環基は、それぞれ独立してハロゲン基、ニトロ基、アミノ基、ホルミル基、カルボキシル基、カルボン酸アルキルエステル基、ヒドロキシ基、炭素数１〜１０のアルキル基、炭素数１〜１０のアルコキシ基及び炭素数６〜４０のアリール基の少なくとも一つの置換基を含んでもよく、Ｒ２及びＲ３は、互いに結合して環を形成してもよく、環Ａｒ１は、それぞれ独立してベンゼン環、ナフタレン環又はアントラセン環であり、環Ａｒ２は複素環であり、ｎは、それぞれ独立して１以上の整数であり、ｎ１は、それぞれ独立して０以上の整数であり、ｎ＋ｎ１は、それぞれ独立して環Ａｒ１に置換できる最大数までの整数である。）【００１３】
本発明の第５の態様は、前記ポリマーは、ノボラック樹脂である、第１の態様〜第４の態様の何れか一つに記載のレジスト下層膜形成組成物である。【００１４】
本発明の第６の態様は、前記ポリマーは、下式（１ａ−１）及び／又は下式（１ａ−２）で表される単位を含む、第１の態様〜第５の態様の何れか一つに記載のレジスト下層膜形成組成物である。【００１５】
【化４】
2020017626.tif 000006
（式（１ａ−１）及び式（１ａ−２）中、ＡＵは、式（１）で表される基であり、Ｒ１は、それぞれ独立してハロゲン基、ニトロ基、アミノ基、芳香族炭化水素基、炭素数１〜１０のアルキル基又は炭素数２〜６のアルケニル基であり、Ｒ２は、それぞれ独立して芳香族炭化水素基又は複素環基であり、Ｒ３は、それぞれ独立して水素原子、フェニル基又はナフチル基であり、Ｒ２とＲ３がそれぞれフェニル基であるとき互いに結合してフルオレン環を形成してもよく、Ｒ４は、それぞれ独立して水素原子、アセタール基、アシル基、グリシジル基、炭素数１〜１０のアルキル基又は炭素数２〜６のアルケニル基であり、環Ａｒ１は、ベンゼン環であり、Ｘは、それぞれ独立してベンゼン環であり、かつ、該ベンゼン環と結合する２つの−Ｃ（ＣＨ３）２−基はメタ位又はパラ位の関係にあり、ｎ１は、それぞれ独立して０又は１であり、ｎａ＋ｎｂの合計は、それぞれ独立して１以上の整数であり、ｎａ＋ｎ１の合計及びｎｂ＋ｎ１の合計は、環Ａｒ１に置換できる最大数までの整数である。）【００１６】
本発明の第７の態様は、前記ポリマーは、下式（１ａ−３）で表されるポリマーを含む、第１の態様〜第６の態様の何れか一つに記載のレジスト下層膜形成組成物である。【００１７】
【化５】
2020017626.tif 000007
（式（１ａ−３）中、ＡＵは、式（１）で表される基であり、Ｒ１は、それぞれ独立してハロゲン基、ニトロ基、アミノ基、ヒドロキシ基、炭素数６〜４０の芳香族炭化水素基、炭素数１〜１０のアルキル基及び炭素数２〜１０のアルケニル基であり、かつ、エーテル、ケトン及びエステルの少なくとも一つを含んでもよく、Ｒ２は、複素環基又は炭素数６〜４０の芳香族炭化水素基であり、該複素環基又は該芳香族炭化水素基は、ハロゲン基、ニトロ基、アミノ基、ホルミル基、カルボキシル基、ヒドロキシ基、炭素数１〜１０のアルキル基、炭素数１〜１０のアルコキシ基及び炭素数６〜４０のアリール基の少なくとも一つの置換基を含んでもよく、Ｒ３は、水素原子、複素環基、炭素数６〜４０の芳香族炭化水素基、炭素数１〜１０のアルキル基又は炭素数２〜１０のアルケニル基であり、該複素環基、該芳香族炭化水素基、該アルキル基又は該アルケニル基は、ハロゲン基、ニトロ基、アミノ基、及びヒドロキシ基の少なくとも一つの置換基を含んでもよく、Ｒ２及びＲ３は、互いに結合して環を形成してもよく、Ｒ５は、水素原子、炭素数１〜１０のアルキル基、炭素数２〜１０のアルケニル基及び炭素数６〜４０のアリール基の少なくとも一つであり、かつ、エーテル、ケトン及びエステルの少なくとも一つを含んでもよく、環Ａｒ１は、それぞれ独立してベンゼン環又はナフタレン環であり、ｎ１は、それぞれ独立して０〜３の整数であり、ｎａ＋ｎｂの合計は、それぞれ独立して１以上の整数であり、ｎａ＋ｎ１の合計及びｎｂ＋ｎ１の合計は、環Ａｒ１に置換できる最大数までの整数である。）【００１８】
本発明の第８の態様は、前記ポリマーは、下式（１ｂ−１）で表されるポリマーを含む、第１の態様〜第７の態様の何れか一つに記載のレジスト下層膜形成組成物である。【００１９】
【化６】
2020017626.tif 000008
（式（１ｂ−１）中、ＡＵは、式（１）で表される基であり、Ｒ１は、それぞれ独立してハロゲン基、ニトロ基、アミノ基、ヒドロキシ基、炭素数６〜４０の芳香族炭化水素基、炭素数１〜１０のアルキル基及び炭素数２〜１０のアルケニル基であり、かつ、エーテル、ケトン及びエステルの少なくとも一つを含んでもよく、Ｒ２は、水素原子、複素環基又は炭素数６〜４０の芳香族炭化水素基であり、該複素環基又は該芳香族炭化水素基は、ハロゲン基、ニトロ基、アミノ基、ホルミル基、カルボキシル基、カルボン酸アルキルエステル基、フェニル基、ヒドロキシ基、炭素数１〜１０のアルコキシ基及び炭素数６〜４０のアリール基の少なくとも一つの置換基を含んでもよく、Ｒ３は、水素原子、複素環基、炭素数６〜４０の芳香族炭化水素基又は炭素数１〜１０のアルキル基であり、Ｒ２及びＲ３は、互いに結合して環を形成してもよく、環Ａｒ１は、ベンゼン環、ナフタレン環又はアントラセン環であり、Ｒ５は、水素原子、炭素数１〜１０のアルキル基、炭素数２〜１０のアルケニル基及び炭素数６〜４０のアリール基の少なくとも一つであり、かつ、エーテル、ケトン及びエステルの少なくとも一つを含んでもよく、ｎａ＋ｎｂの合計は、それぞれ独立して１以上の整数であり、ｎ１及びｎ３は、それぞれ独立して０以上の整数であり、ｎａ＋ｎ１の合計及びｎｂ＋ｎ１の合計のそれぞれは、環Ａｒ１に置換できる最大数までの整数であり、ｎ３は、それが結合する複素環に置換できる最大数までの整数である。）【００２０】
上記課題を解決する本発明の他の態様（第９の態様）は、前記式（１）で表される基を含む化合物と、アルデヒド類及び／又はケトン類と、ビスフェノール類、アミン類及び複素環類の少なくとも一つと、を原料に用いる、レジスト下層膜形成組成物の製造方法である。【００２１】
上記課題を解決する本発明の更に他の態様（第１０の態様）は、第１の態様〜第８の態様の何れか１つに記載のレジスト下層膜形成組成物を含む塗布膜の焼成物である、レジスト下層膜である。【００２２】
上記課題を解決する本発明の更に他の態様（第１１の態様）は、第１の態様〜第８の態様の何れか１つに記載のレジスト下層膜形成組成物を基板上に塗布して塗布膜を形成する工程と、前記塗布膜を焼成する工程と、を含む、レジスト下層膜の製造方法である。【００２３】
上記課題を解決する本発明の更に他の態様（第１２の態様）は、第１の態様〜第８の態様の何れか１つに記載のレジスト下層膜形成組成物を用いて基板上にレジスト下層膜を形成する工程と、前記レジスト下層膜上に所定のハードマスクを形成する工程と、前記ハードマスク上にフォトレジスト膜を形成する工程と、前記フォトレジスト膜に対する露光及び現像によりレジストパターンを形成する工程と、前記レジストパターンにより前記ハードマスクをエッチングしてマスクパターンをする工程と、前記マスクパターンにより前記レジスト下層膜をエッチングしてレジスト下層パターンを形成する工程と、前記レジスト下層パターンにより基板を加工する工程と、を含む、パターニングされた基板の製造方法である。【００２４】
上記課題を解決する本発明の更に他の態様（第１３の態様）は、第１の態様〜第８の態様の何れか一項に記載のレジスト下層膜形成組成物を基板上に塗布する工程と、所定のパターンによりレジスト下層膜をエッチングする工程と、パターン化されたレジスト下層膜に基づいて基板を加工する工程と、を含む、半導体装置の製造方法である。
【発明の効果】
【００２５】
本発明によれば、フォトレジスト溶液に不溶である上にエッチング選択性が高いレジスト下層膜を形成でき、かつ、レジスト下層膜形成組成物中の溶剤に対して良好な溶解性を有するポリマーを含む、該レジスト下層膜形成組成物及びその製造方法を提供することができる。また本発明によれば、該レジスト下層膜形成組成物を用いて実現される、レジスト下層膜及びその製造方法、パターニングされた基板の製造方法並びに半導体装置の製造方法を提供することができる。
【発明を実施するための形態】
【００２６】
以下、具体的な実施形態を示し、本発明を詳細に説明する。
＜レジスト下層膜形成組成物及びその製造方法＞
（式（１）で表される基）
本実施形態に係るレジスト下層膜形成組成物（以下、単に「組成物」と称することがある）は、多層レジストプロセスに用いられるレジスト下層膜を形成するのに適している。  
【００２７】
多層レジストプロセスはマルチレイヤープロセス（Ｍｕｌｔｉ  Ｌａｙｅｒ  Ｐｒｏｃｅｓｓ）とも称される。このプロセスでは、無機層と有機層とを交互に備える積層体に対して、該無機層と該有機層とでエッチング選択性が異なるエッチングガス（例えば、酸素系ガスや水素系ガスと、これらとエッチング選択性が相反するＣＦ４ガス等のハロゲン系ガス）を交互に用いてエッチングを行い、これにより基板をパターニングする。
【００２８】
積層体は、例えば、半導体基板（多層レジストプロセスにおける無機層）と、半導体基板上に形成されるレジスト下層膜（多層レジストプロセスにおける有機層）と、レジスト下層膜上に形成されるハードマスク（多層レジストプロセスにおける無機層）と、ハードマスク上に形成されるフォトレジスト膜（多層レジストプロセスにおける有機層）と、である。このうち、レジスト下層膜を形成するのに上記組成物は適している。
【００２９】
ここで、上記組成物は、下式（１）で表される基が付加されたポリマー（以下、単に「ポリマー」と称することがある）を含む。
【００３０】
【化７】
2020017626.tif 000009
【００３１】
式（１）中、Ｒｘ、Ｓｙ及びＳｚは、それぞれ独立して水素原子又は一価の有機基であり、Ｒｙ及びＲｚは、それぞれ独立して単結合又は二価の有機基であり、環Ａｒｙ及び環Ａｒｚは、それぞれ独立して炭素数４〜２０の環状アルキル基又は炭素数６〜３０のアリール基であり、かつ、互いに結合して環Ａｒｙ及び環Ａｒｚの間に新たな環を形成してもよく、ｎｙは、０以上かつ環Ａｒｙに置換できる最大数までの整数であり、ｎｚは、０以上かつ環Ａｒｚに置換できる最大数までの整数であり、※はポリマーとの結合箇所である。上記ポリマーには、式（１）で表される基が一つ以上付加されていればよい。
【００３２】
式（１）で表される基が付加された上記ポリマーは、上記組成物中の溶剤に対して良好な溶解性を有する。例えば上記ポリマーは、溶解性を評価する試験に用いられる溶剤（２−ヒドロキシイソ酪酸メチル等）に対しても、後述の実施例で評価されるように、析出が確認されない。そのため、メタノール等の有機溶媒を用いて上記ポリマーを再沈殿させやすく、故に、その純度を高めやすい。
【００３３】
また、式（１）で表される基は、炭素成分の含有率が比較的高くなるように設計されている。これは、化合物中の炭素成分の含有率が高いほうがエッチング選択性を高めやすい、という本発明者が着目した傾向に基づいている。従って、上記ポリマーを用いることで、多層レジストプロセスに用いられるエッチングガス（ＣＦ４ガス等のハロゲン系ガス）に対する耐エッチング性が高い、ひいては、エッチング選択性が高い、レジスト下層膜を形成することができる。
【００３４】
上記組成物を用いて得られるレジスト下層膜は、後述の実施例で評価されるように、フォトレジスト溶液に不溶である。このようなレジスト下層膜を用いることで、多層レジストプロセスにおいて、フォトレジスト層とのインターミキシングを防止しやすくなる。
【００３５】
上記の通り、上記組成物は、フォトレジスト溶液に不溶である上にエッチング選択性が高いレジスト下層膜を形成でき、かつ、上記組成物中の溶剤に対して良好な溶解性を有するポリマーを含む。このため上記組成物を用いることで、多層レジストプロセスを好適に実施しやすくなる。多層レジストプロセスを好適に実施しやすくなることで、基板に施されるパターニングが微細化されかつそれが基板に深堀りされた該基板を製造しやすくなることが期待される。
【００３６】
式（１）中、Ｒｘ、Ｓｙ及びＳｚは、それぞれ独立して水素原子又は一価の有機基である。一価の有機基は、炭素数１〜２０であり、また、窒素原子、酸素原子及び硫黄原子の少なくとも一つを含んでもよい。一価の有機基は、直鎖式骨格及び分岐式骨格の何れでもよく、環式骨格を含んでもよい。更に、一価の有機基は、不飽和結合を含んでもよい。
【００３７】
式（１）中、Ｒｙ及びＲｚは、それぞれ独立して単結合又は二価の有機基である。二価の有機基は、炭素数１〜２０であり、また、窒素原子、酸素原子及び硫黄原子の少なくとも一つを含んでもよい。二価の有機基は、直鎖式骨格及び分岐式骨格の何れでもよく、環式骨格を含んでもよい。更に、二価の有機基は不飽和結合を含んでもよい。
【００３８】
式（１）中、環Ａｒ１及び環Ａｒ２は、それぞれ独立して炭素数４〜２０の環状アルキル基又は炭素数６〜３０のアリール基である。これらのうち、環Ａｒ１及び環Ａｒ２の少なくとも一方は、炭素数６〜３０のアリール基であることが好ましい。なお、環Ａｒｙ及び環Ａｒｚは、互いに結合して環Ａｒｙ及び環Ａｒｚの間に新たな環を形成してもよい。
【００３９】
以上より、式（１）で表される基の具体例は以下の通りである。
【００４０】
【化８】
2020017626.tif 000010
（式（１−１）〜式（１−１５）中、※はポリマーとの結合箇所である。）
【００４１】
上記式のうち、式（１）で表される基は、式（１−１）〜式（１−５）の少なくとも一つであることが好ましい。ただし、式（１）で表される基は、本発明の効果が得られる範囲で上記式に限定されない。
【００４２】
（ポリマー）
上記ポリマーは、下式（１ａ）で表される単位と、下式（１ｂ）で表される単位と、の少なくとも一つを含む。
【００４３】
【化９】
2020017626.tif 000011
式（１ａ）及び式（１ｂ）中、ＡＵは、それぞれ独立して式（１）で表される基であり、Ｒ１は、それぞれ独立してハロゲン基、ニトロ基、アミノ基、ヒドロキシ基、グリシジルエーテル基、芳香族炭化水素基、炭素数１〜１０のアルキル基及び炭素数２〜１０のアルケニル基であり、かつ、エーテル、ケトン及びエステルの少なくとも一つを含んでもよく、Ｒ２は、それぞれ独立して水素原子、芳香族炭化水素基又は複素環基であり、Ｒ３は、それぞれ独立して水素原子、芳香族炭化水素基、複素環基、炭素数１〜１０のアルキル基又は炭素数２〜１０のアルケニル基であり、Ｒ２及びＲ３の芳香族炭化水素基及び複素環基は、それぞれ独立してハロゲン基、ニトロ基、アミノ基、ホルミル基、カルボキシル基、カルボン酸アルキルエステル基、ヒドロキシ基、炭素数１〜１０のアルキル基、炭素数１〜１０のアルコキシ基及び炭素数６〜４０のアリール基の少なくとも一つの置換基を含んでもよく、Ｒ２及びＲ３は、互いに結合して環を形成してもよく、環Ａｒ１は、それぞれ独立してベンゼン環、ナフタレン環又はアントラセン環であり、環Ａｒ２は複素環であり、ｎは、それぞれ独立して１以上の整数であり、ｎ１は、それぞれ独立して０以上の整数であり、ｎ＋ｎ１は、それぞれ独立して環Ａｒ１に置換できる最大数までの整数である。
【００４４】
上記ポリマーは、式（１ａ）で表される単位及び（１ｂ）で表される単位の両方を含む場合、式（１ａ）で表される単位を含み、式（１ｂ）で表される単位を含まない場合、式（１ａ）で表される単位を含まず、式（１ｂ）で表される単位を含む場合、の何れにも該当する。
【００４５】
上記ポリマーの重量平均分子量の、下限は例えば、１００であり、また４００であり、また６００であり、上限は例えば、５０，０００であり、また４０，０００であり、また３０，０００である。ただし、これらの重量平均分子量の上限及び下限は一例である。重量平均分子量は、ＧＰＣ（ゲル浸透クロマトグラフィー）により測定し、ポリスチレンで換算した値である。
【００４６】
上記ポリマーは、ノボラック樹脂を含む。ノボラック樹脂は、アルデヒド類及び／又はケトン類と、ビスフェノール類、アミン類及び複素環類の少なくとも一つと、を原料に用いた重合反応により得られる。ここで、上記ポリマーを得る手法としては、これらの原料と、式（１）で表される基を含む化合物（以下、「付加ユニット」と称することがある）と、一括で仕込んで重合反応を進めてもよいし、該原料を用いて重合反応させた上で、得られたノボラック樹脂に付加ユニットを付加させてもよい。
【００４７】
重合反応において、酸触媒の有無及びその種類、反応溶媒の有無及びその種類、各成分を配合するタイミング、各成分の仕込み比、反応時間及び反応温度等の条件は、製造するポリマーに応じて適宜設定することができる。酸触媒としては、硫酸、リン酸、過塩素酸等の鉱酸類、メタスルホン酸、ｐ−トルエンスルホン酸、ｐ−トルエンスルホン酸一水和物等の有機スルホン酸類、蟻酸、シュウ酸等のカルボン酸類等が挙げられる。反応溶媒としては、重合反応を阻害しないものであれば限定されず、プロピレングリコールモノメチルエーテル、プロピレングリコールモノメチルエーテルアセテート、１，４−ジオキサン等の公知のものを用いることができる。液状の酸触媒を用いる場合には、反応溶媒としての役割を該酸触に兼ねさせることもできる。酸触媒及び反応溶媒の何れも１種単独でも２種以上組み合わせてもよい。
【００４８】
付加ユニットの具体例は下式の通りである。
【００４９】
【化１０】
2020017626.tif 000012
【００５０】
付加ユニットの分子量の、下限は例えば、５０であり、また１００であり、また１５０であり、上限は例えば、５００であり、また４００であり、また３００である。ポリマーの作製に用いられる付加ユニットの少なくとも一つの分子量、更には、ポリマーの作製に用いられる全ての付加ユニットの分子量の平均値が、上記範囲内であることが好ましい。  
【００５１】
アルデヒド類としては、芳香族アルデヒド類、飽和脂肪族アルデヒド類、不飽和脂肪族アルデヒド類、ヘテロ環式アルデヒド類、等が挙げられる。これらは１種単独でも２種以上組み合わせてもよい。
【００５２】
芳香族アルデヒドとしては、１−ピレンカルボキシアルデヒド、ベンズアルデヒド、ナフチルアルデヒド、アントラセンカルボキシアルデヒド、アニスアルデヒド、テレフタルアルデヒド、アントリルアルデヒド、フェナントリルアルデヒド、サリチルアルデヒド、フェニルアセトアルデヒド、３−フェニルプロピオンアルデヒド、トリルアルデヒド、（Ｎ，Ｎ−ジメチルアミノ）ベンズアルデヒド、アセトキシベンズアルデヒド、が挙げられる。これらは１種単独でも２種以上組み合わせてもよい。
【００５３】
飽和脂肪族アルデヒド類としては、ホルムアルデヒド、パラホルムアルデヒド、アセトアルデヒド、プロピルアルデヒド、ブチルアルデヒド、イソブチルアルデヒド、バレルアルデヒド、カプロンアルデヒド、２−メチルブチルアルデヒド、ヘキシルアルデヒド、ウンデカンアルデヒド、７−メトキシ−３、７−ジメチルオクチルアルデヒド、シクロヘキサンアルデヒド、３−メチル−２−ブチルアルデヒド、グリオキザール、マロンアルデヒド、スクシンアルデヒド、グルタルアルデヒド、グルタルアルデヒド、アジピンアルデヒド、等が挙げられる。これらは１種単独でも２種以上組み合わせてもよい。
【００５４】
不飽和脂肪族アルデヒド類としては、アクロレイン、メタクロレイン等が挙げられる。これらは１種単独でも２種以上組み合わせてもよい。
【００５５】
ヘテロ環式アルデヒド類としては、フルフラール、ピリジンアルデヒド、チオフェンアルデヒド、等が挙げられる。これらは１種単独でも２種以上組み合わせてもよい。
【００５６】
芳香族ケトン類としては、ジフェニルケトン、フェニルナフチルケトン、ジナフチルケトン、フェニルトリルケトン、ジトリルケトン、９−フルオレノン、等が挙げられる。これらは１種単独でも２種以上組み合わせてもよい。
【００５７】
ビスフェノール類、アミン類及び複素環類の具体例は後述する。なお、ビスフェノール類を用いることで第１ポリマーが、アミン類を用いることで第２ポリマーが、複素環類を用いることで第３ポリマーが得られる。
【００５８】
式（１ａ）及び（１ｂ）で表される単位は、比較的柔軟性のある骨格を有する。柔軟性のある骨格は、段差のある基板の該段差による隙間まで組成物を接触させやすくする観点や、段差のある基板であっても平坦性の高い塗布膜を形成しやすくする観点で、有利な場合が多い。上記の観点から、上記ポリマーは、第１ポリマー、第２ポリマー及び第３ポリマーの少なくとも一つであることが好ましい。
【００５９】
（第１ポリマー）
第１ポリマーは、
下式（１ａ−１）及び／又は下式（１ａ−２）で表される単位を含む。
【００６０】
【化１１】
2020017626.tif 000013
【化１２】
2020017626.tif 000014
式（１ａ−１）及び式（１ａ−２）中、ＡＵは、前記の通りであり、Ｒ１は、それぞれ独立してハロゲン基、ニトロ基、アミノ基、芳香族炭化水素基、炭素数１〜１０のアルキル基又は炭素数２〜６のアルケニル基であり、Ｒ２は、それぞれ独立して芳香族炭化水素基又は複素環基であり、Ｒ３は、それぞれ独立して水素原子、フェニル基又はナフチル基であり、Ｒ２とＲ３がそれぞれフェニル基であるとき互いに結合してフルオレン環を形成してもよく、Ｒ４は、それぞれ独立して水素原子、アセタール基、アシル基、グリシジル基、炭素数１〜１０のアルキル基又は炭素数２〜６のアルケニル基であり、環Ａｒ１は、ベンゼン環であり、Ｘは、それぞれ独立してベンゼン環であり、かつ、該ベンゼン環と結合する２つの−Ｃ（ＣＨ３）２−基はメタ位又はパラ位の関係にあり、ｎ１は、それぞれ独立して０又は１であり、ｎａ＋ｎｂの合計は、それぞれ独立して１以上の整数であり、ｎａ＋ｎ１の合計及びｎｂ＋ｎ１の合計は、環Ａｒ１に置換できる最大数までの整数である。
【００６１】
第１ポリマーは、式（１ａ−１）で表される単位及び式（１ａ−２）で表される単位の両方を含む場合、式（１ａ−１）で表される単位を含み、式（１ａ−２）で表される単位を含まない場合、式（１ａ−１）で表される単位を含まず、式（１ａ−２）で表される単位を含む場合、の何れにも該当する。
【００６２】
式（１ａ−１）で表される単位及び（１ａ−２）で表される単位の、骨格の具体例は以下の通りである。ただし、下記具体例では、式（１）で表される基の記載は省略している。下記具体例の環上に、式（１）で表される基が付加されることで、第１ポリマーとなる。
【００６３】
【化１３】
2020017626.tif 000015
【００６４】
【化１４】
2020017626.tif 000016
【００６５】
【化１５】
2020017626.tif 000017
【００６６】
【化１６】
2020017626.tif 000018
【００６７】
【化１７】
2020017626.tif 000019
【００６８】
【化１８】
2020017626.tif 000020
【００６９】
【化１９】
2020017626.tif 000021
【００７０】
【化２０】
2020017626.tif 000022
【００７１】
【化２１】
2020017626.tif 000023
【００７２】
【化２２】
2020017626.tif 000024
【００７３】
【化２３】
2020017626.tif 000025
【００７４】
【化２４】
2020017626.tif 000026
【００７５】
ただし、第１ポリマーの骨格は、本発明の効果が得られる範囲で上記の具体例に限定されない。
【００７６】
第１ポリマーは、付加ユニットと、アルデヒド類及び／又はケトン類と、フェノール類と、を重合反応させて合成される。ビスフェノール類としては、例えば、１，３−ビス［２−（４−ヒドロキシフェニル）−２−プロピル］ベンゼン、２−フェニルインドール、１−フェニル−２−ナフチルアミン、１，４−ビス［２−（４−ヒドロキシフェニル）−２−プロピル］ベンゼンが挙げられる。これらは１種単独でも２種以上組み合わせてもよい。
【００７７】
（第２ポリマー）
第２ポリマーは、下式（１ａ−３）で表されるポリマーを含む。
【００７８】
【化２５】
2020017626.tif 000027
式（１ａ−３）中、ＡＵは、前記の通りであり、Ｒ１は、それぞれ独立してハロゲン基、ニトロ基、アミノ基、ヒドロキシ基、炭素数６〜４０の芳香族炭化水素基、炭素数１〜１０のアルキル基及び炭素数２〜１０のアルケニル基であり、かつ、エーテル、ケトン及びエステルの少なくとも一つを含んでもよく、Ｒ２は、複素環基又は炭素数６〜４０の芳香族炭化水素基であり、該複素環基又は該芳香族炭化水素基は、ハロゲン基、ニトロ基、アミノ基、ホルミル基、カルボキシル基、ヒドロキシ基、炭素数１〜１０のアルキル基、炭素数１〜１０のアルコキシ基及び炭素数６〜４０のアリール基の少なくとも一つの置換基を含んでもよく、Ｒ３は、水素原子、複素環基、炭素数６〜４０の芳香族炭化水素基、炭素数１〜１０のアルキル基又は炭素数２〜１０のアルケニル基であり、該複素環基、該芳香族炭化水素基、該アルキル基又は該アルケニル基は、ハロゲン基、ニトロ基、アミノ基、及びヒドロキシ基の少なくとも一つの置換基を含んでもよく、Ｒ２及びＲ３は、互いに結合して環を形成してもよく、Ｒ５は、水素原子、炭素数１〜１０のアルキル基、炭素数２〜１０のアルケニル基及び炭素数６〜４０のアリール基の少なくとも一つであり、かつ、エーテル、ケトン及びエステルの少なくとも一つを含んでもよく、環Ａｒ１は、それぞれ独立してベンゼン環又はナフタレン環であり、ｎ１は、それぞれ独立して０〜３の整数であり、ｎａ＋ｎｂの合計は、それぞれ独立して１以上の整数であり、ｎａ＋ｎ１の合計及びｎｂ＋ｎ１の合計は、環Ａｒ１に置換できる最大数までの整数である。
【００７９】
また、第２ポリマーは、式（１ａ−３）で表される単位と下式（１ａ−４）で表される単位とを含む、共重合体を含む。
【００８０】
【化２６】
2020017626.tif 000028
式（１ａ−４）中、ＡＵ、Ｒ２及びＲ３は、前記の通りであり、ｎａ＋ｎｂの合計は、それぞれ独立して１以上の整数であり、ｎａ及びｎ１のそれぞれは、環Ａｒ１に置換できる最大数までの整数である。
【００８１】
式（１ａ−３）で表される単位及び（１ａ−４）で表される単位の、骨格の具体例は以下の通りである。ただし、下記具体例では、式（１）で表される基の記載は省略している。下記具体例の環上に、式（１）で表される基が付加されることで、第２ポリマーとなる。
【００８２】
【化２７】
2020017626.tif 000029
【００８３】
【化２８】
2020017626.tif 000030
【００８４】
【化２９】
2020017626.tif 000031
【００８５】
【化３０】
2020017626.tif 000032
【００８６】
ただし、第２ポリマーの骨格は、本発明の効果が得られる範囲で上記の具体例に限定されない。
【００８７】
第２ポリマーは、付加ユニットと、アルデヒド類及び／又はケトン類と、アミン類と、を重合反応させて合成される。アミン類としては、カルバゾール類又はトリフェニルアミン類が挙げられる。これらは１種単独でも２種以上組み合わせてもよい。
【００８８】
カルバゾール類としては、カルバゾール、Ｎ−メチルカルバゾール、Ｎ−エチルカルバゾール、１，３，６，８−テトラニトロカルバゾール、３，６−ジアミノカルバゾール、３，６−ジブロモ−９−エチルカルバゾール、３，６−ジブロモ−９−フェニルカルバゾール、３，６−ジブロモカルバゾール、３，６−ジクロロカルバゾール、３−アミノ−９−エチルカルバゾール、３−ブロモ−９−エチルカルバゾール、４，４’ビス（９Ｈ−カルバゾール−９−イル）ビフェニル、４−グリシジルカルバゾール、４−ヒドロキシカルバゾール、９−（１Ｈ−ベンゾトリアゾール−１−イルメチル）−９Ｈ−カルバゾール、９−アセチル−３，６−ジヨードカルバゾール、９−ベンゾイルカルバゾール、９−ベンゾイルカルバゾール−６−ジカルボキシアルデヒド、９−ベンジルカルバゾール−３−カルボキシアルデヒド、９−メチルカルバゾール、９−フェニルカルバゾール、９−ビニルカルバゾール、カルバゾールカリウム、カルバゾール−Ｎ−カルボニルクロリド、Ｎ−エチルカルバゾール−３−カルボキシアルデヒド、Ｎ−（（９−エチルカルバゾール−３−イル）メチレン）−２−メチル−１−インドリニルアミン等が挙げられる。これらは１種単独でも２種以上組み合わせてもよい。
【００８９】
トリフェニルアミン類としては、例えば、トリフェニルアミンが挙げられる。トリフェニルアミンは、置換基を含んでもよい。置換基としては、ハロゲン基、ニトロ基、アミノ基、ヒドロキシ基、炭素数１〜１０のアルキル基、炭素数２〜１０のアルケニル基、炭素数６〜４０のアリール基が挙げられる。置換基は、エーテル、ケトン、又はエステルを含んでもよい。これらは１種単独でも２種以上組み合わせてもよい。
【００９０】
（第３ポリマー）
第３ポリマーは、下式（１ｂ−１）で表されるポリマーを含む。
【００９１】
【化３１】
2020017626.tif 000033
式（１ｂ−１）中、ＡＵは、前記の通りであり、Ｒ１は、それぞれ独立してハロゲン基、ニトロ基、アミノ基、ヒドロキシ基、炭素数６〜４０の芳香族炭化水素基、炭素数１〜１０のアルキル基及び炭素数２〜１０のアルケニル基であり、かつ、エーテル、ケトン及びエステルの少なくとも一つを含んでもよく、Ｒ２は、水素原子、複素環基又は炭素数６〜４０の芳香族炭化水素基であり、該複素環基又は該芳香族炭化水素基は、ハロゲン基、ニトロ基、アミノ基、ホルミル基、カルボキシル基、カルボン酸アルキルエステル基、フェニル基、ヒドロキシ基、炭素数１〜１０のアルコキシ基及び炭素数６〜４０のアリール基の少なくとも一つの置換基を含んでもよく、Ｒ３は、水素原子、複素環基、炭素数６〜４０の芳香族炭化水素基又は炭素数１〜１０のアルキル基であり、Ｒ２及びＲ３は、互いに結合して環を形成してもよく、環Ａｒ１は、ベンゼン環、ナフタレン環又はアントラセン環であり、Ｒ５は、水素原子、炭素数１〜１０のアルキル基、炭素数２〜１０のアルケニル基及び炭素数６〜４０のアリール基の少なくとも一つであり、かつ、エーテル、ケトン及びエステルの少なくとも一つを含んでもよく、ｎａ＋ｎｂの合計は、それぞれ独立して１以上の整数であり、ｎ１及びｎ３は、それぞれ独立して０以上の整数であり、ｎａ＋ｎ１の合計及びｎｂ＋ｎ１の合計のそれぞれは、環Ａｒ１に置換できる最大数までの整数であり、ｎ３は、それが結合する複素環に置換できる最大数までの整数である。
【００９２】
式（１ｂ−１）で表される単位の、骨格の具体例は以下の通りである。下記具体例では、式（１）で表される基の記載は省略している。下記具体例の環上に、式（１）で表される基が付加されることで、第３ポリマーとなる。
【００９３】
【化３２】
2020017626.tif 000034
【００９４】
【化３３】
2020017626.tif 000035
【００９５】
ただし、第３ポリマーの骨格は、本発明の効果が得られる範囲で上記の具体例に限定されない。
【００９６】
第３ポリマーは、付加ユニットと、アルデヒド類及び／又はケトン類と、複素環類と、を重合反応させて合成される。複素環類としては、窒素、イオウ、酸素を含む、５〜６員環の複素環基を含む化合物であり、例えばピロール基、フラン基、チオフェン基、イミダゾール基、オキサゾール基、チアゾール基、ピラゾール基、イソオキサゾール基、イソチアゾール基、ピリジン基等が挙げられる。これらは１種単独でも２種以上組み合わせてもよい。
【００９７】
（溶剤）
上記組成物は、溶剤を含む。溶剤としては、エチレングリコールモノメチルエーテル、エチレングリコールモノエチルエーテル、ジエチレングリコールモノメチルエーテル、ジエチレングリコールモノエチルエーテル、プロピレングリコール、プロピレングリコールモノメチルエーテル、プロピレングリコールモノプロピルエーテル、プロピレングリコールモノメチルエーテルアセテート、プロピレングリコールプロピルエーテルアセテート、メチルセロソルブアセテート、エチルセロソルブアセテート、トルエン、キシレン、メチルエチルケトン、シクロペンタノン、シクロヘキサノン、２−ヒドロキシプロピオン酸エチル、２−ヒドロキシ−２−メチルプロピオン酸エチル、エトキシ酢酸エチル、ヒドロキシ酢酸エチル、２−ヒドロキシ−３−メチルブタン酸メチル、３−メトキシプロピオン酸メチル、３−メトキシプロピオン酸エチル、３−エトキシプロピオン酸エチル、３−エトキシプロピオン酸メチル、ピルビン酸メチル、ピルビン酸エチル、酢酸エチル、酢酸ブチル、乳酸エチル、乳酸ブチル、Ｎ，Ｎ−ジメチルホルムアミド、Ｎ，Ｎ−ジメチルアセトアミド、Ｎ−メチルピロリドン、等が挙げられる。これらは１種単独でも２種以上組み合わせてもよい。
【００９８】
固形分（上記組成物から溶剤を除いた固形分）の割合の、下限は例えば、０．１質量％以上、また０．５質量％以上、また０．８質量％以上であり、上限は例えば、７０質量％以下、また５０質量％以下、また３０質量％以下である。固形分中の全ポリマーの含有割合は、１〜１００質量％、また２０〜９９．９質量％、また５０〜９９．９質量％である。
【００９９】
（その他の成分：架橋剤）
上記組成物は、上記ポリマー及び上記溶剤に加えて、その他の成分（例えば、架橋剤、酸性化合物、酸発生剤、界面活性剤及びその他のポリマー等）を含むことができる。
【０１００】
架橋剤としては、４，４’−（１−メチルエチリジン）ビス［２，６−ビス［（２−メトキシ−１−メチルエトキシ）メチル］−フェノール、メトキシメチル化グリコールウリル、ブトキシメチル化グリコールウリル、メトキシメチル化メラミン、ブトキシメチル化メラミン、メトキシメチル化ベンゾグワナミン、ブトキシメチル化ベンゾグワナミン、メトキシメチル化尿素、ブトキシメチル化尿素、メトキシメチル化チオ尿素、メトキシメチル化チオ尿素、が挙げられる。また、これらの化合物の縮合体も使用することができる。これらは１種単独でも２種以上組み合わせてもよい。
【０１０１】
架橋剤の含有割合は、上記組成物の固形分に対して、例えば、８０質量％以下、また６０質量％以下、また４０質量％以下である。
【０１０２】
（その他の成分：酸性化合物及び／又は酸発生剤）
酸性化合物及び／又は酸発生剤は、架橋反応を促進する触媒として機能する。酸性化合物としては、ｐ−トルエンスルホン酸、トリフルオロメタンスルホン酸、ピリジニウム−ｐ−フェノールスルホネート、サリチル酸、スルホサリチル酸、クエン酸、安息香酸、ヒドロキシ安息香酸、ナフタレンカルボン酸、等が挙げられる。これらは１種単独でも２種以上組み合わせてもよい。
【０１０３】
酸発生剤としては、２，４，４，６−テトラブロモシクロヘキサジエノン、ベンゾイントシレート、２−ニトロベンジルトシレート、その他有機スルホン酸アルキルエステル、トリフルオロメタンスルホン酸、第４級アンモニウム塩、ＴＭＯＭ−ＢＰ（本州化学工業（株）製、３，３’，５，５’−テトラメトキシメチル−４，４’−ジヒドロキシビフェニル）、等が挙げられる。これらは１種単独でも２種以上組み合わせてもよい。
【０１０４】
酸性化合物及び／又は熱酸発生剤の含有割合は、上記組成物の固形分に対して、例えば、２０質量％以下、また１０質量％以下である。
【０１０５】
（その他の成分：界面活性剤）
界面活性剤としては、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類、ポリオキシエチレンオクチルフェニルエーテル、ポリオキシエチレンノニルフェニルエーテル等のポリオキシエチレンアルキルアリールエーテル類、ポリオキシエチレン・ポリオキシプロピレンブロックコポリマー類、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類、ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレート等のポリオキシエチレンソルビタン脂肪酸エステル類等のノニオン系界面活性剤、エフトップＥＦ３０１、ＥＦ３０３、ＥＦ３５２（三菱マテリアル電子化成（株）製）、メガファックＦ１７１、Ｆ１７３、Ｒ−３０、Ｒ−３０−Ｎ（ＤＩＣ（株）製）、フロラードＦＣ４３０、ＦＣ４３１（住友スリーエム（株）製）、アサヒガードＡＧ７１０、サーフロンＳ−３８２、ＳＣ１０１、ＳＣ１０２、ＳＣ１０３、ＳＣ１０４、ＳＣ１０５、ＳＣ１０６（旭硝子（株）製）等のフッ素系界面活性剤、オルガノシロキサンポリマーＫＰ３４１（信越化学工業（株）製）、が挙げられる。これらは１種単独でも２種以上組み合わせてもよい。
【０１０６】
界面活性剤の含有割合は、上記組成物の固形分に対して、例えば、５質量％以下、また２質量％以下、また１質量％以下である。
【０１０７】
（その他の成分：その他のポリマー）
その他のポリマーとしては、ポリアクリル酸エステル化合物、ポリメタクリル酸エステル化合物、ポリアクリルアミド化合物、ポリメタクリルアミド化合物、ポリビニル化合物、ポリスチレン化合物、ポリマレイミド化合物、ポリマレイン酸無水物、及びポリアクリロニトリル化合物、等が挙げられる。
【０１０８】
その他のポリマーの含有割合は、上記組成物に含まれる全ポリマーに対して、３０質量％以下、また１０質量％以下である。
【０１０９】
以上のようにして得られる、上記組成物に対しては、メタノール等の有機溶媒を用いて再沈殿を施すことで好適に精製することができ、また、減圧乾燥機等で適宜乾燥させることもできる。上記組成物は、上記の各成分を溶剤に溶解させることで調製でき、均一な溶液状態で用いられる。調製した上記組成物は、孔径が０．０２μｍのフィルタ等を用いてろ過した後、使用することが好ましい。
【０１１０】
＜レジスト下層膜及びその製造方法＞
本実施形態に係るレジスト下層膜は、上記組成物を含む塗布膜の焼成物である。また、本実施形態に係るレジスト下層膜の製造方法は、上記組成物を基板上に塗布して塗布膜を形成する工程と、塗布膜を焼成（ベーク）する工程と、を含む。
【０１１１】
基板としては、いわゆる半導体基板（酸化珪素膜、窒化珪素膜又は酸化窒化珪素膜で被覆されていてもよい、シリコンウェハー又はゲルマニウムウェハー、等）が挙げられる。塗布の手法としては、スピンコート法、印刷法及びインクジェット法等が挙げられるが、これに限定されない。
【０１１２】
焼成時の温度や時間は、任意の条件を定めることができる。例えば、上記組成物に含まれる溶剤を十分に除去するため、焼成温度は、１５０℃〜６００℃、また３５０℃〜４５０℃であり、焼成時間は、０．５分〜５分、また１分〜３分である。
【０１１３】
レジスト下層膜の厚みは、該レジスト下層膜の用途等に応じて適宜変更することができ、例えば、５０ｎｍ以上、また１００ｎｍ以上であり、１０００ｎｍ以下、また５００ｎｍ以下である。
【０１１４】
＜パターニングされた基板の製造方法、半導体装置の製造方法＞
本実施形態に係る、パターニングされた基板の製造方法は、上記組成物を用いて基板上にレジスト下層膜を形成する工程と、レジスト下層膜上に所定のハードマスクを形成する工程と、ハードマスク上にフォトレジスト膜を形成する工程と、フォトレジスト膜に対する露光及び現像によりレジストパターンを形成する工程と、レジストパターンにより前記ハードマスクをエッチングしてマスクパターンをする工程と、マスクパターンにより前記レジスト下層膜をエッチングしてレジスト下層パターンを形成する工程と、レジスト下層パターンにより基板を加工する工程と、を含む。また、本実施形態に係る、半導体装置の製造方法は、上記組成物を基板上に塗布する工程と、所定のパターンによりレジスト下層膜をエッチングする工程と、パターン化されたレジスト下層膜（レジスト下層パターン）に基づいて基板を加工する工程と、を含む。
【０１１５】
ハードマスクは、例えば、ケイ素を含んで構成されるシリコンハードマスクが用いられる。ハードマスクの形成方法は限定されず、例えば、ケイ素成分を含む材料をレジスト下層膜上に塗布する手法が用いられる。ハードマスクをレジスト下層膜上に蒸着させる手法を用いてもよい。
【０１１６】
フォトレジスト膜は、一般的な方法、すなわち、フォトレジスト溶液をハードマスク上に塗布して塗布膜を形成し、これを焼成することで形成することができる。フォトレジスト溶液には、フォトレジスト膜を形成するための組成物と、該組成物を溶解させる溶剤が含まれている。ここでの溶剤としては、乳酸エチル、プロピレングリコールモノメチルエーテル、プロピレングリコールモノメチルエーテルアセテート及びシクロヘキサノン、等が挙げられる。また、フォトレジスト溶液は、露光に使用される光源に感光するものが用いられる。露光は、光及び電子線の何れも用いることができ、また現像に用いられる現像液についても特に限定されない。
【０１１７】
レジストパターンによるハードマスクのエッチングには、例えばＣＦ４ガス等のハロゲン系ガスが用いられる。また、マスクパターンによるレジスト下層膜のエッチングには、例えば酸素系ガス又は水素系ガスが用いられる。そして、レジスト下層パターンによる基板の加工（エッチング）には、例えばＣＦ４ガス等のハロゲン系ガスが用いられる。
【０１１８】
上記の通り、上記組成物を用いて得られるレジスト下層膜は、例えばハロゲン系ガスに対する耐エッチング性が高く、そのため、レジスト下層パターンに従って、基板を好適に加工することができる。加えて、ハロゲン系ガスとエッチング選択性が相反する、酸素系ガスや水素系ガスにより、レジスト下層膜自体も好適にエッチングされる（酸素系ガスや水素系ガスにより、レジスト下層パターンが好適に形成される）。
【実施例】
【０１１９】
以下、本発明について実施例及び比較例を挙げて説明するが、本発明は下記記載により限定されるものではない。【０１２０】
合成例１〜３及び比較合成例１〜２における、ポリスチレン換算で測定される重量平均分子量Ｍｗと、多分散度Ｍｗ／Ｍｎと、はゲルパーミエーションクロマトグラフィー（ＧＰＣ）による測定結果に基づく。測定には、東ソー（株）製ＧＰＣ装置を用い、測定条件は下記の通り。
ＧＰＣカラム：ＴＳＫｇｅｌ  ＳｕｐｅｒＭｕｌｔｉｐｏｒｅ〔登録商標〕Ｈｚ−Ｎ（東ソー（株））
カラム温度：４０℃
溶媒：テトラヒドロフラン（ＴＨＦ）
流量：０．３５ｍＬ／分
標準試料：ポリスチレン（東ソー（株））【０１２１】
実施例及び比較例で用いる略語は、以下の通りである。
ＤＰＭ：ベンズヒドロール
ＴＰＭ：トリフェニルメタノール
ＤＰ：１，１−ジフェニル−２−プロピン−１−オール
ＴＰ：１，１，３−トリフェニル−２−プロピン−１−オール
ＦＬＯ：９−フルオレノール【０１２２】
【化３４】
2020017626.tif 000036
ＰＧＭＥ：プロピレングリコールモノメチルエーテル
ＰＧＭＥＡ：プロピレングリコールモノメチルエーテルアセテート【０１２３】
＜ポリマーの合成＞
（合成例１）
窒素下、３００ｍＬの四口フラスコに１，３−ビス［２−（４−ヒドロキシフェニル）−２−プロピル］ベンゼン（ＢＰＭ）（１０．００ｇ、０．０２８９ｍｏｌ、東京化成工業（株）製）、１−ピレンカルボキシアルデヒド（Ｐｙ）（６．６４６ｇ、０．０２８９ｍｏｌ、アルドリッチ社製）、メタンスルホン酸（０．５５４８ｇ、０．００５８ｍｏｌ、東京化成工業（株）製）を加え、更にＰＧＭＥ（７．７４ｇ、関東化学（株）製）、ＰＧＭＥＡ（１８．０６ｇ、関東化学（株）製）を仕込んだ。撹拌しながら１２０℃まで昇温させてこれらを溶解させ、重合反応を開始させた。２０時間後に該重合反応を停止させた。室温まで放冷後、ＴＭＰ（３．７６ｇ、０．０１４４ｍｏｌ、東京化成工業（株）製）、メタンスルホン酸（０．２７７４ｇ、０．００２９ｍｏｌ、東京化成工業（株）製）を加え、更にＰＧＭＥ（１．８２ｇ、関東化学（株）製）、ＰＧＭＥＡ（４．２４ｇ、関東化学（株）製）を仕込んだ。撹拌しながら１２０℃まで昇温させてこれらを溶解させ、重合反応を開始させた。２３時間後に該重合反応を停止させた。その後、室温まで放冷し、メタノール（５００ｇ、関東化学（株）製）中へ再沈殿させた。得られた沈殿物を濾過し、減圧乾燥機で５０℃及び１０時間乾燥することで、ポリマー（ＢＰＭ−Ｐｙ-ＴＰＭ）１６．１２ｇを得た。ＢＰＭ−Ｐｙ−ＴＰＭの、重量平均分子量Ｍｗは１８，２６０、多分散度Ｍｗ／Ｍｎは１２．８５であった。【０１２４】
（合成例２）
窒素下、３００ｍＬの四口フラスコに１，３−ビス［２−（４−ヒドロキシフェニル）−２−プロピル］ベンゼン（１０．００ｇ、０．０２８９ｍｏｌ、東京化成工業（株）製）、１−ピレンカルボキシアルデヒド（６．６４６ｇ、０．０２８９ｍｏｌ、アルドリッチ社製）、メタンスルホン酸（０．５５４８ｇ、０．００５８ｍｏｌ、東京化成工業（株）製）を加え、更にＰＧＭＥ（７．７４ｇ、関東化学（株）製）、ＰＧＭＥＡ（１８．０６ｇ、関東化学（株）製）を仕込んだ。撹拌しながら１２０℃まで昇温させてこれらを溶解させ、重合反応を開始させた。２０時間後に該重合反応を停止させた。室温まで放冷後、ＤＰ（３．０１ｇ、０．０１４４ｍｏｌ、東京化成工業（株）製）、メタンスルホン酸（０．２７７４ｇ、０．００２９ｍｏｌ、東京化成工業（株）製）を加え、更にＰＧＭＥ（１．８２ｇ、関東化学（株）製）、ＰＧＭＥＡ（４．２４ｇ、関東化学（株）製）を仕込んだ。撹拌しながら１２０℃まで昇温させてこれらを溶解させ、重合反応を開始させた。２３時間後に該重合反応を停止させた。その後、室温まで放冷し、メタノール（５００ｇ、関東化学（株）製）中へ再沈殿させた。得られた沈殿物を濾過し、減圧乾燥機で５０℃及び１０時間乾燥することで、ポリマー（ＢＰＭ−Ｐｙ−ＤＰ）１３．５６ｇを得た。ＢＰＭ−Ｐｙ−ＤＰの、重量平均分子量Ｍｗは２２，３８０、多分散度Ｍｗ／Ｍｎは１２．６１であった。【０１２５】
（合成例３）
窒素下、３００ｍＬの四口フラスコに１，３−ビス［２−（４−ヒドロキシフェニル）−２−プロピル］ベンゼン（１０．００ｇ、０．０２８９ｍｏｌ、東京化成工業（株）製）、１−ピレンカルボキシアルデヒド（６．６４６ｇ、０．０２８９ｍｏｌ、アルドリッチ社製）、メタンスルホン酸（０．５５４８ｇ、０．００５８ｍｏｌ、東京化成工業（株）製）を加え、更にＰＧＭＥ（７．７４ｇ、関東化学（株）製）、ＰＧＭＥＡ（１８．０６ｇ、関東化学（株）製）を仕込んだ。撹拌しながら１２０℃まで昇温させて溶解させ、重合反応を開始させた。２０時間後に該重合反応を停止させた。室温まで放冷後、ＴＰ（４．１０ｇ、０．０１４４ｍｏｌ、東京化成工業（株）製）、メタンスルホン酸（０．２７７４ｇ、０．００２９ｍｏｌ、東京化成工業（株）製）を加え、更にＰＧＭＥ（１．８２ｇ、関東化学（株）製）、ＰＧＭＥＡ（４．２４ｇ、関東化学（株）製）を仕込んだ。撹拌しながら１２０℃まで昇温させて溶解させ、重合反応を開始させた。２３時間後に該重合反応を停止させた。その後、室温まで放冷し、メタノール（５００ｇ、関東化学（株）製）中へ再沈殿させた。得られた沈殿物を濾過し、減圧乾燥機で５０℃及び１０時間乾燥することで、ポリマー（ＢＰＭ−Ｐｙ−ＴＰ）１３．４８ｇを得た。ＢＰＭ−Ｐｙ−ＴＰの、重量平均分子量Ｍｗは３，４９０、多分散度Ｍｗ／Ｍｎは２．５０であった。【０１２６】
（合成例４）
窒素下、３００ｍＬの四口フラスコに１，３−ビス［２−（４−ヒドロキシフェニル）−２−プロピル］ベンゼン（１０．００ｇ、０．０２８９ｍｏｌ、東京化成工業（株）製）、１−ピレンカルボキシアルデヒド（６．６４６ｇ、０．０２８９ｍｏｌ、アルドリッチ社製）、メタンスルホン酸（０．５５４８ｇ、０．００５８ｍｏｌ、東京化成工業（株）製）を加え、更にＰＧＭＥ（７．７４ｇ、関東化学（株）製）、ＰＧＭＥＡ（１８．０６ｇ、関東化学（株）製）を仕込んだ。撹拌しながら１２０℃まで昇温させて溶解させ、重合反応を開始させた。２０時間後に該重合反応を停止させた。室温まで放冷後、ＦＬＯ（２．６３ｇ、０．０１４４ｍｏｌ、東京化成工業（株）製）、メタンスルホン酸（０．２７７４ｇ、０．００２９ｍｏｌ、東京化成工業（株）製）を加え、更に、ＰＧＭＥ（１．８２ｇ、関東化学（株）製）、ＰＧＭＥＡ（４．２４ｇ、関東化学（株）製）を仕込んだ。撹拌しながら１２０℃まで昇温させて溶解させ、重合反応を開始させた。２３時間後に該重合反応を停止させた。その後、室温まで放冷し、メタノール（５００ｇ、関東化学（株）製）中へ再沈殿させた。得られた沈殿物を濾過し、減圧乾燥機で５０℃及び１０時間乾燥することで、ポリマー（ＢＰＭ−Ｐｙ−ＦＬＯ）１４．０７ｇを得た。ＢＰＭ−Ｐｙ−ＦＬＯの、重量平均分子量Ｍｗは６，７２０、多分散度Ｍｗ／Ｍｎは３．１１であった。【０１２７】
（合成例５）
窒素下、３００ｍＬの四口フラスコに１，３−ビス［２−（４−ヒドロキシフェニル）−２−プロピル］ベンゼン（１０．００ｇ、０．０２８９ｍｏｌ、東京化成工業（株）製）、１−ピレンカルボキシアルデヒド（６．６４６ｇ、０．０２８９ｍｏｌ、アルドリッチ社製）、メタンスルホン酸（０．５５４８ｇ、０．００５８ｍｏｌ、東京化成工業（株）製）を加え、更にＰＧＭＥ（７．７４ｇ、関東化学（株）製）、ＰＧＭＥＡ（１８．０６ｇ、関東化学（株）製）を仕込んだ。撹拌しながら１２０℃まで昇温させて溶解させ、重合反応を開始させた。２０時間後に該重合反応を停止させた。室温まで放冷後、ＤＰＭ（２．６６ｇ、０．０１４４ｍｏｌ、東京化成工業（株）製）、メタンスルホン酸（０．２７７４ｇ、０．００２９ｍｏｌ、東京化成工業（株）製）を加え、更にＰＧＭＥ（１．８２ｇ、関東化学（株）製）、ＰＧＭＥＡ（４．２４ｇ、関東化学（株）製）を仕込んだ。撹拌しながら１２０℃まで昇温させて溶解させ、重合反応を開始させた。２３時間後に該重合反応を停止させた。その後、室温まで放冷し、メタノール（５００ｇ、関東化学（株）製）中へ再沈殿させた。得られた沈殿物を濾過し、減圧乾燥機で５０℃及び１０時間乾燥することで、ポリマー（ＢＰＭ−Ｐｙ−ＤＰＭ）１２．１６ｇを得た。ＢＰＭ−Ｐｙ−ＤＰＭの、重量平均分子量Ｍｗは１５，０８０、多分散度Ｍｗ／Ｍｎ１２．１１はであった。【０１２８】
（合成例６）
窒素下、３００ｍＬの四口フラスコに２−フェニルインドール（８．００ｇ、０．０４１４ｍｏｌ、東京化成工業（株）製）、１−ピレンカルボキシアルデヒド（９．５３３ｇ、０．０４１４ｍｏｌ、アルドリッチ社製）、ＴＭＰ（４．３１ｇ、０．０１６６ｍｏｌ、東京化成工業（株）製）、メタンスルホン酸（１．６７１１ｇ、０．０１６６ｍｏｌ、東京化成工業（株）製）を加え、更にＰＧＭＥ（１６．４６ｇ、関東化学（株）製）、ＰＧＭＥＡ（３８．４１ｇ、関東化学（株）製）を仕込んだ。撹拌しながら１２０℃まで昇温させて溶解させ、重合反応を開始させた。２０時間後に該重合反応を停止させた。室温まで放冷し、メタノール（５００ｇ、関東化学（株）製）中へ再沈殿させた。得られた沈殿物を濾過し、減圧乾燥機で５０℃及び１０時間乾燥することで、ポリマー（Ｐｉｄ−Ｐｙ−ＴＰＭ）１６．３８ｇを得た。Ｐｉｄ−Ｐｙ−ＴＰＭの、重量平均分子量Ｍｗは７８０、多分散度Ｍｗ／Ｍｎは２．００であった。【０１２９】
（合成例７）
窒素下、３００ｍＬの四口フラスコに１−フェニル−２−ナフチルアミン（８．００ｇ、０．０３６５ｍｏｌ、東京化成工業（株）製）、１−ピレンカルボキシアルデヒド（８．４０６ｇ、０．０３６５ｍｏｌ、アルドリッチ社製）、ＴＭＰ（３．８０ｇ、０．０１４６ｍｏｌ、東京化成工業（株）製）、メタンスルホン酸（１．４７２７ｇ、０．０１５３ｍｏｌ、東京化成工業（株）製）を加え、更に１，４−ジオキサン（３２．５１ｇ、関東化学（株）製）を仕込んだ。撹拌しながら１２０℃まで昇温させて溶解させ、重合反応を開始させた。２０時間後に該重合反応を停止させた。室温まで放冷し、メタノール（５００ｇ、関東化学（株）製）中へ再沈殿させた。得られた沈殿物を濾過し、減圧乾燥機で５０℃及び１０時間乾燥することで、ポリマー（ＰＮＡ−Ｐｙ−ＴＰＭ）１６．３６ｇを得た。ＰＮＡ−Ｐｙ−ＴＰＭの、重量平均分子量Ｍｗは１，４９５、多分散度Ｍｗ／Ｍｎは２．６３であった。【０１３０】
（比較合成例１）
窒素下、３００ｍＬの四口フラスコに１，３−ビス［２−（４−ヒドロキシフェニル）−２−プロピル］ベンゼン（１０．００ｇ、０．０２８９ｍｏｌ、東京化成工業（株）製）、１−ピレンカルボキシアルデヒド（６．６４６ｇ、０．０２８９ｍｏｌ、アルドリッチ社製）、メタンスルホン酸（０．５５４８ｇ、０．００５８ｍｏｌ、東京化成工業（株）製）を加え、更にＰＧＭＥ（７．７４ｇ、関東化学（株）製）、ＰＧＭＥＡ（１８．０６ｇ、関東化学（株）製）を仕込んだ。撹拌しながら１２０℃まで昇温させて溶解させ、重合反応を開始させた。２４時間後に該重合反応を停止させた。室温まで放冷し、メタノール（５００ｇ、関東化学（株）製）中へ再沈殿させた。得られた沈殿物を濾過し、減圧乾燥機で５０℃及び１０時間乾燥することで、ポリマー（ＢＰＭ−Ｐｙ）１０．８２ｇを得た。ＢＰＭ−Ｐｙの、重量平均分子量Ｍｗは６，３００、多分散度Ｍｗ／Ｍｎは１．９０であった。【０１３１】
（比較合成例２）
窒素下、３００ｍＬの四口フラスコに２−フェニルインドール（Ｐｉｄ）（８．００ｇ、０．０４１４ｍｏｌ、東京化成工業（株）製）、１−ピレンカルボキシアルデヒド（９．５３３ｇ、０．０４１４ｍｏｌ、アルドリッチ社製）、メタンスルホン酸（１．１９３７ｇ、０．０１２４ｍｏｌ、東京化成工業（株）製）を加え、更にＰＧＭＥ（１３．１１ｇ、関東化学（株）製）、ＰＧＭＥＡ（３０．５９ｇ、関東化学（株）製）を仕込んだ。撹拌しながら１２０℃まで昇温させて溶解させ、重合反応を開始させた。２０時間後に該重合反応を停止させた。室温まで放冷し、メタノール（５００ｇ、関東化学（株）製）中へ再沈殿させた。得られた沈殿物を濾過し、減圧乾燥機で５０℃及び１０時間乾燥することで、ポリマー（Ｐｉｄ−Ｐｙ）１６．３８ｇを得た。Ｐｉｄ−Ｐｙの、重量平均分子量Ｍｗは８８０、多分散度Ｍｗ／Ｍｎは１．６９であった。【０１３２】
＜レジスト下層膜形成組成物の調製＞
（実施例１）
合成例１で得たポリマー２０ｇに、界面活性剤としてメガファックＲ−３０Ｎ（ＤＩＣ（株）製）０．０６ｇを混合し、ＰＧＭＥ２４ｇ、ＰＧＭＥＡ６６ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１３３】
（実施例２）
合成例２で得たポリマー２０ｇに、界面活性剤としてメガファックＲ−３０Ｎ（ＤＩＣ（株）製）０．０６ｇを混合し、ＰＧＭＥ２４ｇ、ＰＧＭＥＡ６６ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１３４】
（実施例３）
合成例３で得たポリマー２０ｇに、界面活性剤としてメガファックＲ−３０Ｎ（ＤＩＣ（株）製）０．０６ｇを混合し、ＰＧＭＥ２４ｇ、ＰＧＭＥＡ６６ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１３５】
（実施例４）
合成例４で得たポリマー２０ｇに、界面活性剤としてメガファックＲ−３０Ｎ（ＤＩＣ（株）製）０．０６ｇを混合し、ＰＧＭＥ２４ｇ、ＰＧＭＥＡ６６ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１３６】
（実施例５）
合成例５で得たポリマー２０ｇに、界面活性剤としてメガファックＲ−３０Ｎ（ＤＩＣ（株）製）０．０６ｇを混合し、ＰＧＭＥ２４ｇ、ＰＧＭＥＡ６６ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１３７】
（実施例６）
合成例６で得たポリマー１．２２７ｇに、架橋剤として４，４’−（１−メチルエチリジン）ビス［２，６−ビス［（２−メトキシ−１−メチルエトキシ）メチル］−フェノール０．１８４ｇ、酸性化合物としてピリジニウム−ｐ−フェノールスルホネート０．０１８ｇ、界面活性剤としてメガファックＲ−３０Ｎ（ＤＩＣ（株）製）０．００１２ｇを混合し、ＰＧＭＥ３．５３ｇ、ＰＧＭＥＡ３．５３ｇ、シクロヘキサノン１０．５８ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１３８】
（実施例７）
合成例７で得たポリマー１．２２７ｇに、架橋剤として４，４’−（１−メチルエチリジン）ビス［２，６−ビス［（２−メトキシ−１−メチルエトキシ）メチル］−フェノール０．１８４ｇ、酸性化合物としてピリジニウム−ｐ−フェノールスルホネート０．０１８ｇ、界面活性剤としてメガファックＲ−３０Ｎ（ＤＩＣ（株）製）０．００１２ｇを混合し、ＰＧＭＥ３．５３ｇ、ＰＧＭＥＡ３．５３ｇ、シクロヘキサノン１０．５８ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１３９】
（比較例１）
比較合成例１で得たポリマー２０ｇに、界面活性剤としてメガファックＲ−３０Ｎ（ＤＩＣ（株）製）０．０６ｇを混合し、ＰＧＭＥ２４ｇ、ＰＧＭＥＡ６６ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１４０】
（比較例２）
比較合成例２で得たポリマー１．２２７ｇに、酸発生剤としてＴＭＯＭ−ＢＰ（本州化学工業（株）製、３，３’，５，５’−テトラメトキシメチル−４，４’−ジヒドロキシビフェニル）０．１８４ｇ、酸性化合物としてピリジニウム−ｐ−フェノールスルホネート０．０１８ｇ、界面活性剤としてメガファックＲ−３０Ｎ（ＤＩＣ（株）製）０．００１２ｇを混合し、ＰＧＭＥ３．５３ｇ、ＰＧＭＥＡ３．５３ｇ、シクロヘキサノン１０．５８ｇに溶解させた。その後、孔径０．１０μｍのポリエチレン製ミクロフィルターを用いて濾過し、更に、孔径０．０５μｍのポリエチレン製ミクロフィルターを用いて濾過して、レジスト下層膜形成組成物を調製した。【０１４１】
（実施例１Ａ〜７Ａ及び比較例１Ａ〜２Ａ）
実施例１〜実施例７及び比較例１〜比較例２で調製したレジスト下層膜形成組成物を、それぞれスピンコーターを用いてシリコンウェハー上に塗布した。ホットプレート上で４００℃及び９０秒間ベークし、レジスト下層膜（膜厚０．２５μｍ）を形成した。【０１４２】
＜フォトレジスト溶剤への溶出試験＞
実施例１Ａ〜７Ａ及び比較例１Ａ〜２Ａで形成したレジスト下層膜を、フォトレジスト溶液に使用可能な溶剤、具体的には、乳酸エチル、プロピレングリコールモノメチルエーテル、プロピレングリコールモノメチルエーテルアセテート、シクロヘキサノンの各々に浸漬し、それらの溶剤に不溶であることを確認した。なお、確認は、溶出試験前後の膜厚測定により行った。【０１４３】
＜ドライエッチング速度の測定＞
ドライエッチング速度の測定に用いたエッチャー及びエッチングガスは以下の通り。
エッチャー：ＥＳ４０１（日本サイエンティフィック（株）製）
エッチングガス：ＣＦ４【０１４４】
エッチングガスとしてハロゲン系エッチングガス（具体的にはＣＦ４ガス）を用いて、実施例１Ａ〜７Ａ及び比較例１Ａ〜２Ａで形成したレジスト下層膜の、ドライエッチング速度を測定した。レジスト下層膜の、単位時間（１分間）あたりに減少した膜厚を、ドライエッチング速度として算出した結果を表１に示す。ドライエッチング速度が小さいほど、ＣＦ４ガスに対する耐エッチング性が高いことを示す。【０１４５】
【表１】
2020017626.tif 000037
【０１４６】
なお、実施例１Ａ〜７Ａは、ＣＦ４ガスに対する耐エッチング性が高い分、ハロゲン系エッチングガスとエッチング選択性が相反する、酸素系ガスや水素系ガスに対しては、比較例１Ａ〜２Ａと比べて、ドライエッチング速度が大きくなることが期待される。【０１４７】
＜薬液混合試験＞
実施例１〜７及び比較例１〜２で調製したレジスト下層膜形成組成物と、２−ヒドロキシイソ酪酸メチルと、を重量比（９：１）で混合し、混合後の析出物の有無を確認した。結果を表２に示す。析出物の有無の確認は、目視により行い、透明な溶液であるときは析出なし、不溶物が発生した溶液であるときは析出あり、と評価した。【０１４８】
【表２】
2020017626.tif 000038
【国際調査報告】
2020017626.tif 000046
2020017626.tif 000047
2020017626.tif 000048
2020017626.tif 000049
2020017626.tif 000050
2020017626.tif 000051
2020017626.tif 000052
2020017626.tif 000053